"支持体の無電解コーティング法であって、以下のステップI.支持体を準備するステップと、II.場合により、前記支持体を浄化するステップと、III.第1の水性組成物=活性化剤によって高分子電解質および/または塩からなる活性化被膜層を被着するステップと、IV.場合により、前記活性化被膜層を中間乾燥するステップと、V.前記活性化被膜層を洗浄するステップこの場合、前記活性化被膜層は完全には除去されないと、VI.前記洗浄後に残った活性化された表面に有機後続被膜層=沈殿被膜層を形成するための溶液、乳濁液および/または懸濁液の形の水性組成物を接触させてコーティングするステップと、VII.場合により、前記後続被膜層を洗浄するステップとVIII.場合により、前記後続被膜層を乾燥させるステップとを含むまたは前記一連のステップからなる前記方法において、前記活性化被膜層は、少なくとも1つのカチオン高分子電解質および/または少なくとも1つの水に溶解したカチオン作用塩を含む溶液、乳濁液および/または懸濁液の形の水性活性化剤で形成されること、後続被膜層を形成するための前記水性組成物は、アニオン安定化、両性イオン安定化、立体安定化および/またはカチオン安定化された沈殿、沈降および/または塩析可能な成分を有し、前記水性組成物中のアニオンおよびカチオン安定化された成分は妨害されないこと、およびその際またはその後に形成される、前記後続被膜層からなるまたは前記活性化被膜層と前記後続被膜層とからなる乾燥皮膜は少なくとも1μmの厚さを有することを特徴とする前記方法。活性化被膜層を形成するために、さらに、好ましくは2.5V未満の補助電圧が印加されるが、この場合、前記補助電圧はイオン移動を惹起するが、沈殿、沈降および/または塩析を惹起することはないことを特徴とする、請求項1に記載の方法。活性化被膜層のイオン、錯体および/または化合物は後続被膜層を形成するための水性組成物中に拡散可能および/または前記水性組成物と相互作用可能および/または反応可能でありおよび/または第1の被膜層は少なくとも部分的に溶解および/または剥離され、その際、第1の被膜層の物質は場合により前記後続被覆層に吸収されるにすぎないことを特徴とする、請求項1または2に記載の方法。後続被膜層を形成するための第2の水性組成物は、少なくとも1つの沈殿可能な物質、少なくとも1種類の沈降可能な粒子および/または少なくとも1つの沈降可能な化合物を含んでおり、その際、前記少なくとも1つの沈殿可能な物質、少なくとも1種類の沈降可能な粒子および/または少なくとも1つの沈降可能な化合物は、活性化被膜層のイオン、錯体および/または化合物と沈殿反応および/または塩析反応を生じるのが好ましく、その際、後続被膜層は活性化被膜層上に沈殿および/または沈降した物質から形成されることを特徴とする、請求項1から3までのいずれか一項に記載の方法。前記後続被膜層は皮膜化および/または架橋されること、前記後続被膜層は、支持体上に物質を被着および/または定着させるため、化学的および/または熱的処理されること、および/または前記後続被膜層はさらにその上にコーティングされることを特徴とする、請求項1から4までのいずれか一項に記載の方法。ステップIIIにて、活性化被膜層は、ポリフェノール、ポリジアリルアミンおよびポリトリアリルアミンを含むポリアリルアミン、ポリジエチレンイミンおよびポリトリエチレンイミンを含むポリエチレンイミン、ポリジビニルアミンおよびポリトリビニルアミンを含むポリビニルアミン、ポリビニルピリジン、キトサン、それらの誘導体、少なくとも1つの付着基および/または少なくとも1つのシラン/シラノール/シロキサンを有するそれらの改質体、それらのコポリマーおよびそれらの混合物からなる群のカチオン高分子電解質から選択された少なくとも1つの活性化物質で形成されることを特徴とする、請求項1から5までのいずれか一項に記載の方法。前記活性化被膜層は、ポリエチレンイミン、ポリビニルアミン、キトサンから選択された少なくとも2つのポリマーのコポリマーおよびこれらの3つのポリマーの誘導体からなる活性化剤で形成されることを特徴とする、請求項6に記載の方法。前記活性化被膜層は、ポリエチレンイミン、シランで改質されたポリエチレンイミン、ポリビニルアミン、シランで改質されたポリビニルアミン、キトサン、シランで改質されたキトサンおよびそれらの混合物および/またはコポリマーからなる活性化剤で形成されることを特徴とする、請求項6に記載の方法。前記活性化被膜層は、少なくとも1つの水に溶解した永久カチオンおよび/または潜在カチオン有機ポリマーおよび/またはコポリマーであって、ポリエチレンイミン、ポリビニルアミンおよび/またはキトサンをベースとした鎖、主鎖および/またはデンドリマーを有するポリマーおよび/またはコポリマー、および/またはそれらの誘導体および/またはそれらの改質体を含んだ水性組成物からなる活性化剤で形成され、その際、少なくとも1つの永久カチオンおよび/または潜在カチオンポリマーおよび/またはコポリマーを含んだ活性化被膜層が形成されることを特徴とする、請求項6から8までのいずれか一項に記載の方法。ステップIIIにて、前記活性化被膜層は、メラミン塩、ニトロソ塩、オキソニウム塩、アンモニウム塩、第4窒素カチオンを有する塩、アンモニウム誘導体の塩および、カチオン成分として少なくとも1個の多価化学元素を有する金属塩からなる群から選択されたカチオン作用塩からなる少なくとも1つの活性化物質で形成され、その際好ましくは、ステップIIIにて、前記活性化被膜層は、Al、B、Ca、Fe、Mg、Mn、Mo、Ti、W、Mn、ZnおよびZrの金属塩またはLi、NaおよびKの金属塩からなる群ならびにアンモニウム塩から選択される少なくとも1つの活性化物質で形成されることを特徴とする、請求項1から5までのいずれか一項に記載の方法。前記カチオン高分子電解質は、多官能価エポキシド、イソシアネート、第1級アミン、第2級アミン、第3級アミン、第4級アミン、アミド、イミド、イミダゾール、ホルムアミド、マイケル反応生成物、カルボジイミド、カルベン、環状カルベン、シクロカーボネート、多官能価カルボン酸、アミノ酸、核酸、メタクリルアミド、ポリアクリル酸、ポリアクリル酸誘導体、ポリビニルアルコール、ポリフェノール、少なくとも1つのアルキル基および/またはアリール基を有するポリオール、カプロラクタム、リン酸、リン酸エステル、エポキシドエステル、スルホン酸、スルホン酸エステル、ビニルスルホン酸、ビニルホスホン酸、カテコール、シランならびにそれから形成されたシラノールおよび/またはシロキサン、トリアジン、チアゾール、チアジン、ジチアジン、アセタール、ヘミアセタール、キノン、飽和脂肪酸、不飽和脂肪酸、アルキド、エステル、ポリエステル、エーテル、グリコール、環状エーテル、クラウンエーテル、無水物、ペクチン、アルギン酸塩、グリコーゲン、アミロース、アミロペクチン、カロース、セルロースおよびヘミセルロースから選択された多糖類ならびにアセチルアセトンおよびβ-ジケト基、カルボニル基およびヒドロキシ基の化学基からからなる群から選択された付着力を確保する付着基で改質される、または改質されていることを特徴とする、請求項6から9までのいずれか一項に記載の方法。活性化被膜層を形成するために、1~30個の範囲の縮合度を有するシラン/シラノール/シロキサンで改質された少なくとも1つの改質された高分子電解質が使用されることを特徴とする、請求項6から11までのいずれか一項に記載の方法。前記活性化剤を製造するために2,500:1~10,000:1のモル比率にあるポリエチレンイミン、ポリビニルアミンおよび/またはキトサンを改質するためのシラン/シラノール/シロキサンが使用されることを特徴とする、請求項6から12までのいずれか一項に記載の方法。ステップVIにて、前記水性組成物は、以下の水性組成物Aアニオン安定化されたポリマー粒子分散液、Bアニオン安定化された配合物、C立体安定化されたポリマー粒子分散液、D立体安定化された配合物、E両性イオン安定化されたポリマー粒子分散液、F両性イオン安定化された配合物およびそれらの混合物からなる群から選択される、または以下の水性組成物Gカチオン安定化されたポリマー粒子分散液、Hカチオン安定化された配合物、I立体安定化されたポリマー粒子分散液、J立体安定化された配合物、K両性イオン安定化されたポリマー粒子分散液、L両性イオン安定化された配合物およびそれらの混合物からなる群から選択される有機後続被膜層を形成するための配合物および/または分散液であることを特徴とする、請求項1から5までのいずれか一項に記載の方法。前記接触させてコーティングするステップは浸漬方法において活性化する際および/または後続被膜層を形成するために行われることを特徴とする、請求項1から14までのいずれか一項に記載の方法。ステップIにて、アルミニウム、鉄、銅、マグネシウム、チタン、亜鉛、スズからなるおよび/または、アルミニウム、鉄、鋼、銅、マグネシウム、ニッケル、チタン、亜鉛および/またはスズを含有したそれらの合金からなる群から選択された金属支持体が使用されることを特徴とする、請求項1から15までのいずれか一項に記載の方法。前記支持体は予備コーティングされているおよび/またはプラスチック部品と組み合わされていることを特徴とする、請求項1から16までのいずれか一項に記載の方法。支持体の無電解コーティング法における活性化剤としてのポリエチレンイミン、ポリビニルアミンおよび/またはキトサンの使用。ポリエチレンイミン、ポリビニルアミンおよび/またはキトサンがシランまたはシラン化合物で改質されていることを特徴とする、請求項18に記載の使用。シランまたはシラン化合物が2,500:1~10,000:1のモル比率のポリエチレンイミン、ポリビニルアミンおよび/またはキトサンと反応されていることを特徴とする、請求項19に記載の使用。自動車または航空機製作、土木建築、器具製作または暖房設備製作における、特に、自動車たとえば自動車車体、飛行物体、建築部材、暖房および家庭用器具のための部品のための、請求項1から16までのいずれか一項に記載の方法によってコーティングされた支持体の使用。請求項1に記載の支持体の無電解コーティング法であって、I.支持体を準備するステップと、II.場合により、前記支持体を浄化するステップと、III.活性化被膜層を塗布する工程と、IV.場合により、前記活性化被膜層を中間乾燥するステップと、V.前記活性化被膜層を洗浄するステップと、VI.有機後続被膜層を形成するために前記活性化表面を配合物および/または分散液でコーティングするステップと、VII.前記後続被膜層を洗浄するステップと、VIII.前記被膜層を乾燥および/または架橋するステップとを含むまたは前記一連のステップからなり、前記活性化被膜層は、ポリエチレンイミン、シランで改質されたポリエチレンイミン、シラン化合物で改質されたポリエチレンイミン、ポリビニルアミン、シランで改質されたポリビニルアミン、シラン化合物で改質されたポリビニルアミン、キトサン、シランで改質されたキトサン、シラン化合物で改質されたキトサンおよびそれらの化合物からなる群から選択された1つの物質または物質混合物から形成されるが、ただし、改質されていないポリエチレンイミンを使用する場合は中間乾燥するステップIVが必須であることを特徴とする、または前記活性化被膜層はキトサン、酢酸カルシウム、蟻酸カルシウムおよびそれらの混合物からなる群から選択された物質または物質混合物から形成されることを特徴とする前記支持体の無電解コーティング法。"